(57)【要約】【課題】  耐光性に優れ、かつ、周囲の温度に合わせて色が変化することによって景観性や意匠性を向上させることのできるブロック、タイル、レンガ、パネル、ボード等の建設資材を提供する。【解決手段】  表面の少なくとも一部に、熱可逆性の示温材料を含む示温材料層２０が形成されていることを特徴とする建設資材１０。前記示温材料層２０の上に、耐光性材料を含む耐光層が形成されていることを特徴とする建設資材１０。前記示温材料層２０の下に、白色またはその他の有色の顔料あるいは染料を含む下地層が形成されていることを特徴とする建設資材１０。前記示温材料層２０は、示温材料を含有する塗料によって形成されていることを特徴とする建設資材１０。前記示温材料層２０は、示温材料を含有する樹脂板によって形成されていることを特徴とする建設資材１０。【選択図】  図１
0003121931.tif 000002
【実用新案登録請求の範囲】
【請求項１】
表面の少なくとも一部に、熱可逆性の示温材料を含む示温材料層が形成されていることを特徴とする建設資材。
【請求項２】
請求項１に記載の建設資材であって、
前記示温材料層は、示温材料を含有する塗料によって形成されていることを特徴とする建設資材。
【請求項３】
請求項１に記載の建設資材であって、
前記示温材料層は、示温材料を含有する樹脂板によって形成されていることを特徴とする建設資材。
【請求項４】
請求項１から請求項３のうちいずれか１項に記載の建設資材であって、
前記示温材料層の上に、耐光性材料を含む耐光層が形成されていることを特徴とする建設資材。
【請求項５】
請求項４に記載の建設資材であって、
前記耐光層は、耐光性材料を含有する塗料によって形成されていることを特徴とする建設資材。
【請求項６】
請求項４に記載の建設資材であって、
前記耐光層は、耐光性材料を含有する樹脂板によって形成されていることを特徴とする建設資材。
【請求項７】
請求項１から請求項６のうちいずれか１項に記載の建設資材であって、
前記示温材料層の下に、白色またはその他の有色の顔料あるいは染料を含む下地層が形成されていることを特徴とする建設資材。
【請求項８】
請求項７に記載の建設資材であって、
前記下地層は、白色またはその他の有色の顔料を含有する塗料によって形成されていることを特徴とする建設資材。
【請求項９】
請求項７に記載の建設資材であって、
前記下地層は、白色またはその他の有色の顔料を含有する樹脂板によって形成されていることを特徴とする建設資材。
【考案の詳細な説明】
【技術分野】
【０００１】
本考案は、景観性、意匠性に優れ、かつ耐光性に優れたブロック、タイル、レンガ、パネル、ボード等の建設資材に関するものである。
【背景技術】
【０００２】
従来、所定温度以下になると発色し、所定温度を超えると消色する示温材料が知られている。この示温材料は、ベースとなる樹脂に、温度変化によって可逆的に色が変化する示温顔料あるいは示温染料が混入されたものである。この示温材料は、温度によって色が変化するために、おもちゃ、食器、シールなどの装飾用に用いられている。
【０００３】
一方、示温材料は、紫外線によって分解されるだけでなく、所定波長の可視光に対する耐久性や、これに伴う酸化に対する耐久性が劣っているために、屋外での使用、特に、ブロック、タイル、レンガ、パネル、ボード等の外部環境に曝される建設資材への適用は行われていないのが現状である。
【０００４】
示温材料を屋外で使用する従来技術として、例えば特許文献１には、示温材料を用いて凍結注意等の喚起を行うことを目的とした溶着塗布型路面標示材及び路面標示シートが開示されている。しかし、この標示材は、紫外線や可視光に対する耐光性を高めるための対策がなされておらず、屋外の使用に耐えうるのかは疑問である。また、この標示材は、あくまでも路面凍結等の注意喚起を目的とするものであり、色の変化による景観性、意匠性の向上を目的とするものではない。
【０００５】
また、例えば特許文献２には、示温材料を塗料として用いた路面標示工が開示されている。この路面標示工には紫外線吸収剤を添加してもよい旨が記載されているが、現場の路面に塗布した場合の寿命はわずか３ヶ月であり、耐光性が十分であるとは言い難い。また、この路面標示工は、あくまでも路面凍結等の注意喚起を目的として現場の路面に直接塗布するものであり、ブロック、タイル、レンガ、パネル、ボード等に使用されるものではない。
【０００６】
【特許文献１】特開２００３−１７１９１４号公報
【特許文献２】特開２００３−１９３４４０号公報
【考案の開示】
【考案が解決しようとする課題】
【０００７】
そこで本考案は、耐光性に優れ、かつ、周囲の温度に合わせて色が変化することによって景観性や意匠性を向上させることのできるブロック、タイル、レンガ、パネル、ボード等の建設資材を提供することを目的とする。
【課題を解決するための手段】
【０００８】
上記課題を解決するための手段は、以下の（１）〜（９）の考案である。
（１）表面の少なくとも一部に、熱可逆性の示温材料を含む示温材料層が形成されていることを特徴とする建設資材。
（２）上記（１）に記載の建設資材であって、
前記示温材料層は、示温材料を含有する塗料によって形成されていることを特徴とする建設資材。
（３）上記（１）に記載の建設資材であって、
前記示温材料層は、示温材料を含有する樹脂板によって形成されていることを特徴とする建設資材。
（４）上記（１）から（３）のうちいずれかに記載の建設資材であって、
前記示温材料層の上に、耐光性材料を含む耐光層が形成されていることを特徴とする建設資材。
（５）上記（４）に記載の建設資材であって、
前記耐光層は、耐光性材料を含有する塗料によって形成されていることを特徴とする建設資材。
（６）上記（４）に記載の建設資材であって、
前記耐光層は、耐光性材料を含有する樹脂板によって形成されていることを特徴とする建設資材。
（７）上記（１）から（６）のうちいずれか１項に記載の建設資材であって、
前記示温材料層の下に、白色またはその他の有色の顔料あるいは染料を含む下地層が形成されていることを特徴とする建設資材。
（８）上記（７）に記載の建設資材であって、
前記下地層は、白色またはその他の有色の顔料を含有する塗料によって形成されていることを特徴とする建設資材。
（９）上記（７）に記載の建設資材であって、
前記下地層は、白色またはその他の有色の顔料を含有する樹脂板によって形成されていることを特徴とする建設資材。
【考案の効果】
【０００９】
本考案によれば、耐光性に優れるとともに、周囲の温度に合わせて色が変化することによって景観性や意匠性を向上させることのできるブロック、タイル、レンガ、パネル、ボード等の建設資材を提供することができる。
【考案を実施するための最良の形態】
【００１０】
以下、本考案を実施するための最良の形態について説明する。
本考案は、表面の少なくとも一部に、熱可逆性の示温材料を含む示温材料層が形成されていることを特徴とするブロック、タイル、レンガ、パネル、ボード等の建設資材である。また、前記示温材料層の上に、耐光性材料を含む耐光層が形成されていることを特徴とするブロック、タイル、レンガ、パネル、ボード等の建設資材である。さらに、前記示温材料層の下に、白色またはその他の有色の顔料あるいは染料を含む下地層が形成されていることを特徴とするブロック、タイル、レンガ、パネル、ボード等の建設資材である。
【００１１】
［示温材料層］
示温材料層は、示温材料を含む層である。前記示温材料とは、所定温度以下になると発色し、所定温度を超えると消色する示温顔料あるいは示温染料を、ベースとなる樹脂材料に混入させたものである。前記示温材料は、示温顔料あるいは示温染料を含んでいるために、周囲の温度変化に応じて可逆的に発色及び消色を繰り返すことが可能である。なお、この示温材料は、後述するように、塗料の状態で建設資材の表面に塗布されてもよいし、予め所定の厚みを有する樹脂板に形成されてから建設資材の表面に貼着されてもよい。示温材料層は、建設資材の表面の全部を覆うように形成されてもよいし、建設資材の表面の一部のみに形成されてもよい。
【００１２】
示温顔料あるいは示温染料としては、例えば、電子供与性呈色有機化合物と電子受容性化合物と変色温度調整剤を混合してマイクロカプセル化したものを使用できる。
【００１３】
前記電子供与性呈色有機化合物としては、ロイコ色素を好ましく使用することができる。このロイコ色素は、１種又は２種以上組み合わせて用いることができ、これにより発色時の色彩を黄、橙、赤、桃、赤紫、紫、青、緑、茶、黒等任意の色彩とすることができる。ロイコ色素は、従来公知のものであればいかなるものも使用可能であり、例えば、特開平７−４０６６０号公報や特開２００３−３１３４５３号公報に開示されているものを使用することができる。
【００１４】
前記電子受容性化合物は、前記電子供与性呈色有機化合物と呈色反応を起こして発色するものであり、例えば、トリアゾール系、フェノール系、ビスフェノール系、芳香族カルボン酸類、脂肪族カルボン酸類、チオ尿素類、リン酸類、又はこれ等のエステル類、エーテル類や、金属塩類等の感圧・感熱複写紙用として知られているものを用いることができる。前記電子受容性化合物は、従来公知のものであればいかなるものも使用可能であり、例えば、特開平７−４０６６０号公報や特開２００３−３１３４５３号公報に開示されているものを使用することができる。
【００１５】
前記変色温度調整剤は、電子供与性呈色有機化合物と電子受容性化合物の反応温度を制御するための成分である。この変色温度調整剤を用いることにより、示温材料の変色温度を自由にコントロールできる。色温度調整剤としては、従来公知のものであればいかなるものも使用可能であり、例えば、アルコール類、エステル類、エーテル類、ケトン類、アマイド類、アゾメチン類、脂肪酸類、炭化水素類等を使用することができる。
【００１６】
示温材料のベースとなる樹脂は、この種の樹脂として一般的に使用されているものであれば、いかなるものも使用することができる。例えば、アクリル樹脂、メチルメタクリレート樹脂（ＭＭＡ樹脂）、ウレタン樹脂、ポリプロピレン樹脂、ＡＢＳ樹脂、ポリスチレン樹脂、塩化ビニル樹脂、ポリエチレン樹脂、ポリエステル樹脂、ポリカーボネート樹脂、ポリアミド樹脂、エポキシ樹脂、フェノール樹脂、フッ素樹脂、アルキド樹脂、石油樹脂、などを使用することができる。また、アクリルエマルジョン、フッ素エマルジョン、酢酸ビニル系エマルジョン等、水系エマルジョンを使用することもできる。また、天然ゴム、クロロプレンゴム、スチレン−ブタジエン共重合ゴムなどのゴム系のもの、あるいはそれらの水系エマルジョンを使用することもできる。これらの樹脂は、後述の耐光層、下地層のベース樹脂としても使用することができる。
なお、示温材料を調製する際には、ベースとなる樹脂に、上述の示温顔料（あるいは示温染料）だけでなく、後述の耐光性向上剤を混入させてもよい。特に、耐光層を設けない場合は、耐光性向上剤を混入させるのが好ましい。また、色彩の調整のため、後述の下地層に使用する顔料と同様の顔料を適宜混入させてもよい。
【００１７】
建設資材の表面に示温材料層を形成するためには、上述の示温材料を含む塗料を、ブロック、タイル、レンガ、パネル、ボード等の建設資材の表面に塗布すればよい。あるいは、上述の示温材料を含む固形状の樹脂板を、ブロック、タイル、レンガ、パネル、ボード等の建設資材の表面に対して貼着すればよい。貼着のためには、上述の示温材料を含む樹脂板を、接着剤等により貼着すればよい。あるいは、上述の示温材料を含む樹脂板を加熱して、ブロック、タイル、レンガ、パネル、ボード等の建設資材の表面に対して溶着してもよい。あるいは、セメント系の建設資材であれば、セメント硬化前に埋め込む等によって、樹脂板を建設資材の表面に接着させてもよい。
【００１８】
［耐光層］
上記示温材料層の上には、耐光性材料を含む耐光層が形成される。
前記耐光性材料とは、耐光性向上剤をベースとなる樹脂に混入させたものである。「耐光性向上剤」とは、紫外光や可視光による分解及びそれに伴う酸化に対する耐久性を高める物質であり、例えば、ベンゾトリアゾール、ベンゾフェノンなどの紫外線吸収剤、ヒンダードアミン系光安定剤（ＨＡＬＳ）、フェノール系、アミン系、ラクトン系、リン系、あるいはこれらを組み合わせた酸化防止剤、酸化第二鉄（α−Ｆｅ２Ｏ３）、オキシ水酸化鉄（ＦｅＯＯＨ）、酸化チタン（ＴｉＯ２）、酸化亜鉛（ＺｎＯ）などの微粉末である無機系の耐光性向上剤など、その他にも、光（紫外光、可視光）による分解及びそれに伴う酸化に対する耐久性を向上させるものであれば、いかなるものも使用することができる。
耐光層は、耐光性材料を塗料の形態とし、示温材料層の上に塗布することによって形成することができる。あるいは、耐光性材料を固形状の樹脂板の形態とし、この樹脂板を示温材料層の上に貼着、圧着、溶着等することによって形成することができる。
【００１９】
［下地層］
示温材料は下地の隠蔽性が若干小さいために、建設資材の表面に示温材料層を形成した場合に、建設資材の下地の色が透けてしまう場合がある。したがって、前記示温材料層の下には、白色またはその他の有色の顔料あるいは染料を含む下地層を形成するのが好ましい。
【００２０】
下地層は、白色またはその他の有色の顔料あるいは染料と、ベースとなる樹脂とを混合した塗料を塗布することによって形成することができる。あるいは、白色またはその他の有色の顔料あるいは染料と、ベースとなる樹脂とを混合した固形状の樹脂板を貼着することによって形成することができる。あるいは、セメント系の建設資材であれば、樹脂板をセメント硬化前に埋め込むことによって接着させてもよい。あるいは、白色またはその他の有色の顔料あるいは染料と、ベースとなるセメント系材料（セメントペースト、モルタル、コンクリート等）とを混合した材料を塗り付ける、あるいは打継ぐことにより形成してもよい。下地層を白色とする場合、顔料を用いず、ホワイトセメントを用いたセメント系材料を塗りつける、あるいは打継ぐことにより形成してもよい。
【００２１】
下地層に使用する顔料は、従来公知の顔料であればいかなるものであってもよい。例えば、白色の顔料としては、酸化亜鉛、酸化チタン等が好ましい。酸化チタンは、ルチル型酸化チタンが好ましい。その他の有色の有機顔料としては、アゾ系、キナクリドン系、アリザリン系、ペリレン系（赤色）、アンスラキノン系、イソインドリン系、ベンツイミダゾロン系、フタロシアニン系、ハロゲン化フタロシアニン系、インダンスロン系、マゼンタ系、ジオキサジン系などの顔料を使用することができる。その他の有色の無機顔料としては、酸化鉄系、イエローオーカー、酸化クロム系、コバルト系などの顔料を使用することができる。白色またはその他の有色の染料としては、公知の染料であればいかなるものでも使用することができる。
【００２２】
示温材料層の下に下地層を形成することによって、ブロック、タイル、レンガ、パネル、ボード等の建設資材の表面が透けてしまうのを防止することができる。
下地層に白色の顔料を使用した場合には、示温材料層の色が鮮明になるので好ましい。この場合、所定温度を超えると示温材料の色が消滅し、白色の面となる。白色以外の有色の顔料を使用した場合には、所定温度を超えると示温材料の色が消滅し、下地層の色へと変色する。つまり、外部環境の温度変化に応じて表面の色が可逆的に変化するブロック、タイル、レンガ、パネル、ボード等の建設資材を実現することができる。このような建設資材を用いてビルの壁面等を構築した場合には、外気温の変化に応じて壁面の模様が様々に変化する。したがって、一日の時間や季節の変化に応じて、ビルの壁面の色彩や模様を変化させたり、多数のブロックが敷設された道路の色彩や模様、あるいは注意喚起のための標示の態様などを変化させることが可能である。
【００２３】
なお、本発明において、示温材料層、耐光層、あるいは下地層を形成するための「樹脂板」は、建設資材の表面に接着しうるのであれば、いかなる厚みに成形されたものを使用してもよい。例えば、厚みが０．１ｍｍ程度の薄膜状の樹脂シートに成形されたものを使用してもよいし、厚みが１ｃｍ以上の厚板状に成形されたものを使用してもよい。勿論、０．1ｍｍ以上１ｃｍ以下の厚みであってもよい。
【００２４】
以上説明した、示温材料層、耐光層、下地層を、ブロック、タイル、レンガ、パネル、ボード等の建設資材の表面に形成する。これらの層は、図１〜図４に示すように形成することができる。
図１に示すように、建設資材１０（図１ではブロック）の表面には、上述の示温材料層２０のみを形成してもよい。この場合、所定温度を超えると示温材料層２０の色が消滅し、建設資材１０の下地の色が透けて見える場合がある。所定温度以下になると、示温材料層２０が所定の色に発色する。
図２に示すように、建設資材１０（図２ではブロック）の表面には、上述の示温材料層２０を形成し、その示温材料層２０の上に、上述の耐光層３０を形成してもよい。この場合、示温材料層２０に含まれる示温顔料あるいは示温染料が紫外線や可視光によって分解したり酸化したりしにくくすることができる。
図３に示すように、建設資材１０（図３ではブロック）の表面には、示温材料層２０の下に、上述の下地層４０を形成してもよい。この場合、建設資材１０の下地が透けることによって外観が損われるのを防止することができる。また、周囲の温度変化によって、下地層４０の色と、示温材料層２０の色とに可逆的に色が変化する建設資材１０を実現することができる。下地層４０の色が白色の場合には、示温材料層２０の発色をより鮮明にする効果がある。
図４に示すように、建設資材１０（図４ではブロック）の表面には、上述の下地層４０を形成し、その下地層４０の上に、上述の示温材料層２０を形成するとともに、その示温材料層２０の上に、上述の耐光層３０を形成してもよい。これにより、耐光性や意匠性に優れる建設資材１０を実現することができる。
【００２５】
上述の示温材料層、耐光層、及び下地層は、液体状の塗料を塗布することによって形成してもよいし、予め成形した樹脂板を貼着することによって形成してもよい。
上述の下地層を塗料を塗布することによって形成する場合には、塗布回数は１回でもよく、２回以上の重ね塗りでもよい。建設資材の下地の色が濃色である場合や、表面の凹凸が比較的大きい場合（粗面である場合）には、下地層の塗布回数は、２回以上の重ね塗りとするのが好ましい。下地層を形成するための１回の塗布量は、塗料のベース樹脂の種類や顔料の種類によって異なるが、０．１ｋｇ／ｍ２以上１．０ｋｇ／ｍ２以下となるように塗布するのが好ましい。
【００２６】
上述の示温材料層を塗料を塗布することによって形成する場合には、塗布回数は１回でもよく、２回以上の重ね塗りでもよい。下地層を形成する場合には、下地層が硬化した後に示温材料を形成するための塗料を塗布するのが好ましい。下地層を形成しない場合には、建設資材の表面に直接塗料を塗布する。型枠やマスキングテープ等を使って、示温材料層で任意の模様や文字等を描くことも可能である。示温材料層を形成するための一回の塗布量は、下地層と同様に、０．１ｋｇ／ｍ２以上１．０ｋｇ／ｍ２以下であるのが好ましい。示温材料層の上に耐光層を形成する場合には、示温材料層が硬化した後に、耐光層を形成するための耐光性材料を塗布するのが好ましい。上述したように、示温材料層によって模様や文字を描いた場合には、この模様や文字の上だけに耐光層を形成してもよいし、この模様や文字以外の部分も含めて耐光層を形成してもよい。耐光層を形成するための耐光性材料の塗布回数は通常１回でよく、２回以上行ってもよい。耐光性材料の一回の塗布量は、上述の示温材料層や下地層と同様に、０．１ｋｇ／ｍ２以上１．０ｋｇ／ｍ２以下であるのが好ましい。
【００２７】
上述の各層を樹脂板によって形成する場合には、下地層を設ける場合は該下地層の上に示温材料層を積層し、耐光層を設ける場合は示温材料層の上に該耐光層を積層し、これらの各層を一体化すればよい。各層の一体化の方法としては、各層を構成する樹脂板を別個に成形して、熱圧プレス等により複数の樹脂板を一体化すればよい。あるいは、多層押出成形等の手法によって、樹脂板の成形時に各層を一体化してもよい。
【００２８】
このようにして成形した樹脂板を、ブロック、タイル、レンガ、パネル、ボード等の建設資材の表面に貼着する。貼着のためには、接着剤を用いたり、溶着等の手法を用いればよい。接着剤は、エポキシ樹脂、アクリル樹脂、ウレタン樹脂等、公知の接着剤を使用すればよい。
また、特に厚手の樹脂板の場合には、建設資材表面より樹脂板の厚さ分を削り取り、樹脂板を埋め込むようにして接着させるのが好ましい。
【００２９】
また、建設資材がセメントコンクリート製のブロックである場合には、セメント硬化前に樹脂板を埋め込む等によって接着させてもよい。あるいは、樹脂板を予め型枠の内面に貼り付けて、この型枠の中にセメントコンクリートを流し込み、樹脂板とブロックとをこれによって一体化させる手法を用いても良い。この場合、下地層を設ける場合は下地層が、下地層を設けない場合は示温材料層がセメントコンクリートに接するように当該型枠の内面に貼り付ければよい。
【００３０】
以上説明したように、本考案によれば、示温材料を含む示温材料層を表面に設けることによって、周囲の温度変化に応じて可逆的に色が変化する意匠性及び景観性に優れたブロック、タイル、レンガ、パネル、ボード等の建設資材を実現することができる。
本考案によれば、色調や変色温度がそれぞれ異なる複数の建設資材を組み合わせて配列することによって、道路舗装や、建築物の外壁・外装等を構築することが可能である。この結果、季節や一日の時間に応じても色調や模様がさまざまに変化する道路や建築物等の構造物を実現することが可能である。
【実施例】
【００３１】
セメントコンクリート製のブロック（寸法２０×１０×６ｃｍ）の表面に、下記の表１に示す塗料を塗布した。なお、示温材料としては、２７℃付近以下では緑色に発色し、２７℃付近を超えると消色するものを使用した。下地層に使用する顔料としては、白色の顔料を使用した。なお、示温材料にも、予め耐光性向上剤であるベンゾトリアゾール系紫外線吸収剤が混入してある。
【００３２】
【表１】
0003121931.tif 000003
【００３３】
実施例１のブロックは、図１に示すように、ブロックの表面に示温材料のみを塗布量０．５ｋｇ／ｍ２で塗布したものである。
実施例２のブロックは、図２に示すように、ブロックの表面に示温材料を塗布量０．５ｋｇ／ｍ２で塗布し、示温材料が硬化した後、その上に、耐光性材料を塗布量０．５ｋｇ／ｍ２で塗布したものである。
実施例３のブロックは、図３に示すように、ブロックの表面に下地層を形成するための塗料を塗布量１．０ｋｇ／ｍ２で塗布し、その塗料が硬化した後、その上に、示温材料を塗布量０．５ｋｇ／ｍ２で塗布したものである。
実施例４のブロックは、図４に示すように、ブロックの表面に下地層を形成するための塗料を塗布量１．０ｋｇ／ｍ２で塗布し、その塗料が硬化した後、その上に、示温材料を塗布量０．５ｋｇ／ｍ２で塗布し、その示温材料が硬化した後、その上に、耐光性材料を塗布量０．５ｋｇ／ｍ２で塗布したものである。
【００３４】
実施例１〜４までのブロックを、２０℃に保たれた室内で養生した。２７℃以下では緑色に発色する示温材料を用いているために、２０℃の室内では全てのブロックの表面が緑色であった。このとき、下地層を形成していない実施例１及び実施例２のブロックでは、セメントコンクリートブロックの下地が透けて灰色が若干混じっており、ややくすんだ緑色となっていた。一方、下地層を形成した実施例３及び実施例４のブロックでは、下地層の白色によってブロックの下地が透けることが防止されており、より鮮明な緑色となっていた。
【００３５】
その後、実施例１〜４までのブロックを、４０℃に保たれた室内に移動して養生した。しばらくすると、ブロックの温度が２７℃を超えると示温材料の色が消滅し、下地の色が出現した。すなわち、下地層を形成していない実施例１及び実施例２のブロックでは、ブロックの下地の色である灰色となった。下地層を形成した実施例３及び実施例４のブロックでは、下地層の色である白色となった。
【００３６】
実施例１〜４までのブロックを、再び２０℃に保たれた室内に戻した。しばらくすると、ブロックの温度が２７℃以下となって示温材料が発色して、全てのブロックが消色する前と同様の緑色となった。
【００３７】
このように、全ての実施例のブロックが、周囲の温度変化に合わせて表面の色が可逆的に変化する意匠性・景観性に優れた建設資材となった。
【００３８】
特に、実施例３及び実施例４のブロックのように、示温材料層の下に白色の下地層を形成することによって、示温材料の色から下地層の色への変化が楽しめることが判明した。
【００３９】
また、実施例２や実施例４のブロックのように、示温材料層の上に耐光層を形成することによって、示温材料の耐光性が飛躍的に向上し、屋外での使用により実用的な建設資材とすることができることが判明した。
【００４０】
また、示温材料の色調や変色温度が互いに異なるブロックを複数組み合わせることによって、周囲の温度変化に合わせて色調や模様をより多様に変化させることが可能である。すなわち、複数のブロックを配列して道路の舗装やビルの外壁等に用いることによって、一日の時間や季節の変化等に応じて色調や模様が多様に変化する道路の舗装面やビルの外壁などを実現することが可能である。
【図面の簡単な説明】
【００４１】
【図１】表面に示温材料層のみが形成されているブロックの断面図である。
【図２】表面に示温材料層が形成されるとともに、その示温材料層の上に耐光層が形成されているブロックの断面図である。
【図３】表面に示温材料層が形成されるとともに、その示温材料層の下に下地層が形成されているブロックの断面図である。
【図４】表面に示温材料層が形成されるとともに、その示温材料層の上に耐光性が形成され、その示温材料層の下に下地層が形成されているブロックの断面図である。
【符号の説明】
【００４２】
１０   建設資材
２０   示温材料層
３０   耐光層
４０   下地層
【図１】
0003121931.tif 000004
【図２】
0003121931.tif 000005
【図３】
0003121931.tif 000006
【図４】
0003121931.tif 000007